Brevet FR2828832A1 — publié le 20030228

matricé (39) présente une face supérieure convexe (39A). 1 2328832 La présente invention est relative à une structure laminée multicouche utilisable en particulier pour le guipage de câbles électriques en vue d'assurer une isolation électrique. Une application particulière est le câblage aéronautique o il est essentiel S d'assurer une parfaite isolation électrique pour empêcher toute propagation d'un arc électrique. On utilise depuis de nombreuses années dans ce type d'application des structures laminées multicouche mettant en ceuvre une couche de polyimide tel que le "Kapton" de la société E.I. du Pont de Nemours and Co. Ce matériau présente une bonne résistance thermique et de bonnes performances d'isolation électrique. Un exemple d'une telle structure multicouche est décrit dans le brevet US 3 616177 de cette même société. Cette structure comporte une couche de polyimide enduite sur au moins une de ses faces d'une couche de FEP (copolymère fluoré d'éthylène- propylène) et une couche de PTFE (polytétrafluoroéthylène) adhérisée à l'une desdites couches de FEP. La couche de PTFE est appliquce par enduction sous forme de dispersion aqueuse. La présence de FEP perrnet d'éviter au polyimide sur lequel il est appliqué d'absorber de l'humidité extérieure susceptible d'entraîner sa dogradation par hydrolyse. Un inconvénient d'une telle structure multicouche réside dans le fait que la couche de PTFE appliquée par enduction en dispersion aqueuse présente une épaisseur faible n'assurant qu'une faible résistance mécanique et une faible résistance à l'abrasion. Or, pour réaliser le guipage avec des machines d'enrubannage modernes pouvant tourner à des vitesses de 2000 à 3000 tours/mn, il est nécessaire d'avoir une structure résistante mécaniquement à la cadence d'enrubannage et, donc, dont toutes les couches, en particulier la couche de PTFE, présentent une résistance mécanique suffisante pour résister à cette cadence sans que des défauts ne soient générés. La présente invention a pour objet une structure lamince multicouche comportant une couche de polyimide enduite sur au moins une de ses faces de FEP, et au moins une couche de PTFE adhérisée à ladite couche de polyimide enduite de FEP, caractérisce par le fait que lesdites couches sont formées de rubans, réunis à chaud, avec application de pression, le ou chaque ruban de PTFE étant constitué de PTFE cru obtenu par extrusion lubrifiée et étant réuni au ruban de polyimide enduit de FEP à une 2 2828832 température inférieure à la température de frittage du PTFE. Ainsi, dans le produit final, le PTFE est cru, et la réunion des rubans s'effectue à une température, dans la pratique, comprise entre 280 et 300 C, supérieure au point de fusion du FEP pour faire fondre celui-ci et permettre le collage du ou des rubans de PTFE sur le ruban de polyimide enduit de FEP. Conformément à l'invention, la température, lors du chauffage avec application de pression, est inférieure à 340 C qui est la température de frittage (gélification) du PTFE. Avantageusement selon l'invention, il est prévu un seul ruban de PTFE et la largeur du raban de PTFE est supérieure à la largeur du ruban de polyimide enduit de FEP. De préférence, le ruban de PTFE déborde latéralement d'un seul côté du ruban de polyimide enduit de FEP. Ceci permet lors de l'enrubannage d'assurer une isolation accrue de la couche de polyimide enduit de FEP, le bord dépassant du ruban de PTFE réalisant une barrière continue protégeant le polyimide d'une altération possible dans un environnement agressif. Le PTFE utilisé selon l'invention est obtenu par extrusion lubrifiée de manière à présenter une structure fibrillée orientée dans le sens longitudinal du ruban formé. On rappelle que le procédé d'extrusion lubrifiée consiste à mélanger de la poudre PTFE, additionnée le cas échéant d'une charge et/ou de pigments colorés, et un lubrifiant, pour réaliser une préforme compacte qui est soumise à un filage à la presse dans laquelle un piston refoule le PTFE, chargé ou non, à travers une filière de manière à former un profilé, tel qu'un ruban plat ou un jonc cylindrique, le lubrifiant étant ensuite éliminé généralement par chauffage. Le ruban obtenu est en général calandré et peut, le cas échéant, étre soumis à un étirage de dédensification, conférant au produit une porosité intrafibrillaire. Le ruban selon l'invention peut également être du type apte au marquage par laser, par exemple en ayant les structures décrites dans les brevets français 92 06427 et 95 03195 de la société déposante. D'autres avantages et caractéristiques de la présente invention apparatront à la lecture de la description qui suit, d'exemples de réalisation en se référant au dessin annexé dans lequel: - la figure 1 est une vue schématique d'une installation de fabrication d'une 3 2828832 structure laminée multicouche selon l'invention, - la figure 2 représente schématiquement une structure obtenue dans le dispositif de la figure 1, enroulée pour former un isolant de conducteur électrique, - la figure 3 illustre schématiquement un dispositif de coupe permettant de réaliser une structure selon un mode particulier de mise en _uvre, et - la figure 4 est une vue analogue à la figure 2 avec une structure obtenue à l'aide du dispositif de coupe de la figure 3. Le dispositif de la figure 1 comprend essentiellement un support régulé en température 1 et des rouleaux de guidage 2, sur lesquels on fait passer, de manière à les adhériser l'un l'autre par application de chaleur et de pression sur le support régulé en température, un ruban de PTFE 3 et un ruban 4 de polyimide enduit de FEP. Dans un exemple particulier de ré alis ation, on utilise un rub an de PTFE cru d'une épaisseur de 30,um et d'une largeur de 70 mm obtenu par extrusion lubrifice. Le ruban 4 de polyimide enduit de FEP est un ruban disponible sous la référence commerciale KAPTON 606 et présente également une largeur de 70 mm et une épaisseur de 30 m. La température du support est régulée à 310 C et la force appliquée pour adhériser les rubans 3 et 4 l'un à l'autre est de 30 g. La contrainte mécanique mesurée du ruban 3 de PTFE est de 21,2 MPa dans la direction longitudinale (mesure selon la norme ASTM/D-882). La contrainte mécanique de la structure laminée multicouche obtenue dans la direction longitudinale est de 128 Mpa, ce qui permet, dans l'application comme isolation de câbles électriques, d'effectuer un guipage à grande vitesse en utilisant les machines d'enrubannage modernes qui présentent des vitesses de 2000 tours/mn, voire beaucoup plus. La figure 2 illustre la structure multicouche obtenue dans le dispositif de la figure 1 enrubannée sur un conducteur électrique 5. On a illustré à la figure 3 la mise en ceuvre d'une variante de réalisation de structure laminée multicouche selon l'invention dans laquelle la largeur du ruban de PTFE dans la structure finale est plus grande que celle du ruban de polyimide enduit de FEP. On sectionne à cet effet, à l'aide de lames coupantes, schématisces en 6, une structure obtenue dans le dispositif de la figure 1 et dans laquelle, par exemple, le raban de PTFE 3 déborde latéralement des deux côtés comme illustré, du ruban 4 de polyimide 4 2828832 enduit de FEP en utilisant une enclume 7 comportant une gorge dimensionnce pour permettre le passage du ruban 4. Dans l'exemple illustré, on voit qu'après sectionnement le ruban de PTFE 3 ne déborde que d'un seul côté du ruban de polyimide enduit de FEP ce qui permet de réaliser, lors du guipage, la disposition illustrée à la figure 4 o l 'on voit que le rub an de PTFE 3 recouvre entièrement le rub an de polyimide enduit de FEP 4 et protège totalem ent celui-ci. A titre d'exemple, on a réalisé une structure laminée dans laquelle les rabans de PTFE et de polyimide enduit de PTFE présentaient les caractéristiques de ceux mentionnés ci-dessus, la largeur du ruban 4 de polyimide enduit de FEP étant de 57 mm. Cette structure lamince présente sensiblement les mêmes caractéristiques de résistance en traction que celle de l'exemple décrit ci-dessus. On a également mis en _uvre l'invention avec un ruban de PTFE dédensifié par étirage après son obtention par extrusion lubrifiée, le ruban de PTFE présentant une densité de 0,7. Les caractéristiques mécaniques de la structure laminée obtenue sont du même ordre que celles de l'exemple décrit précédemment, permettant également une utilisation dans des machines d'enrubannage à grande vitesse. Des essais effectués avec des films de PTFE chargés, pigmentés et présentant une structure apte au marquage par faisceau laser, notamment laser aux UV, ont démontré des caractéristiques mécaniques comparables. Bien que l'invention ait été décrite en liaison avec des exemples de mise en _uvre particuliers, il est bien évident qu'elle n'y est nullement limitée et qu'on peut lui apporter différentes variantes et modifications sans pour autant sortir ni de son cadre ni de son esprit. s 2828832 REVENDICATIONS 1. Structure lamince multicouche comportant une couche de polyimide enduite sur au moins une de ses faces de FEP et au moins une couche de PTFE adhérisée à ladite couche de polyimide enduite de FEP, caractérisce par le fait que lesdites couches sont formées de rubans (3, 4) réunis à chaud, avec application de pression, le ou chaque ruban de PTFE (3) étant constitué de PTFE cru obtenu par extrusion lubrifice et étant réuni au ruban de polyimide enduit de FEP (4) à une température inférieure à la température de frittage du PTFE. 2. Structure laminée multicouche selon la revendication 1, comportant un ruban de PTFE, caractérisée par le fait que la largeur du ruban de PTFE (3) est supérieure à la largeur du ruban de polyimide enduit de FEP (4). 3. Structure lamince multicouche selon la revendication 2, caractérisée par le fait que le rub an de PTFE (3) déborde laté ralement d 'un s eul côté du rub an de poly imide